(57)【要約】      （修正有）【課題】低分子量の添加剤を用いることなく製造でき、高い屈折率を有する環状オレフィン樹脂組成物と、当該環状オレフィン樹脂組成物の製造方法と、当該環状オレフィン樹脂組成物からなる成形品との提供。【解決手段】環状オレフィンモノマー（Ａ）と、下記式（Ｂ１）：（ＣＨ２＝ＣＨ−（ＣＨ２）ａ−）ｂ−Ｔ・・・（Ｂ１）（式（Ｂ１）中、ａは１〜１０の整数であり、ｂは１以上の整数であり、Ｔは、１以上のベンゼン環を含み、炭素原子数７以上であるｂ価の炭化水素基である。）で表される芳香族モノマー（Ｂ）とを共重合して環状オレフィン樹脂組成物を製造する。【選択図】なし【特許請求の範囲】
【請求項１】
環状オレフィンモノマー（Ａ）に由来する構造単位と、芳香族モノマー（Ｂ）に由来する構造単位とを含む共重合体からなる環状オレフィン樹脂組成物であって、
前記芳香族モノマー（Ｂ）が、下記式（Ｂ１）：
（ＣＨ２＝ＣＨ−（ＣＨ２）ａ−）ｂ−Ｔ・・・（Ｂ１）
（式（Ｂ１）中、ａは１〜１０の整数であり、ｂは１以上の整数であり、Ｔは、１以上のベンゼン環を含み、炭素原子数７以上であるｂ価の炭化水素基である。）
で表される化合物である、環状オレフィン樹脂組成物。
【請求項２】
さらに、α−オレフィンモノマー（Ｃ）に由来する構造単位を含む、請求項１に記載の環状オレフィン樹脂組成物。
【請求項３】
１．５４以上の屈折率を有する、請求項１又は２に記載の環状オレフィン樹脂組成物。
【請求項４】
１３５℃超のガラス転移温度を有する、請求項１〜３のいずれか１項に記載の環状オレフィン樹脂組成物。
【請求項５】
前記Ｔが、フルオレン、２，３−ベンゾフルオレン、２，７−ジ−ｔｅｒｔ−ブチルフルオレン、又は３，６−ジ−ｔｅｒｔ−ブチルフルオレンからｂ個の水素原子を除いた基である、請求項１〜４のいずれか１項に記載の環状オレフィン樹脂組成物。
【請求項６】
前記ｂが１である、請求項１〜５のいずれか１項に記載の環状オレフィン樹脂組成物。
【請求項７】
前記環状オレフィンモノマー（Ａ）がノルボルネンを含む、請求項１〜６のいずれか１項に記載の環状オレフィン樹脂組成物。
【請求項８】
前記α−オレフィンモノマー（Ｃ）が１−ヘキセン又は１−オクテンである、請求項１〜７のいずれか１項に記載の環状オレフィン樹脂組成物。
【請求項９】
環状オレフィンモノマー（Ａ）と、芳香族モノマー（Ｂ）とを含むモノマー組成物を、触媒（ａ）の存在下に共重合することを含み、
前記芳香族モノマー（Ｂ）が、下記式（Ｂ１）：
（ＣＨ２＝ＣＨ−（ＣＨ２）ａ−）ｂ−Ｔ・・・（Ｂ１）
（式（Ｂ１）中、ａは１〜１０の整数であり、ｂは１以上の整数であり、Ｔは、１以上のベンゼン環を含み、炭素原子数７以上であるｂ価の炭化水素基である。）
で表される化合物であり、
前記触媒が、下記式（ａ１）：
【化１】
2018145425.tif 000013
（式（ａ１）中、Ｒ１ａ、Ｒ２ａ、Ｒ３ａ、及びＲ４ａは、それぞれ独立に、ヘテロ原子を含んでいてもよい炭素原子数１〜２０の炭化水素基であり、Ｒ１ａ及びＲ２ａは、それぞれＣ−Ｓｉ結合、Ｏ−Ｓｉ結合、Ｓｉ−Ｓｉ結合、又はＮ−Ｓｉ結合によりケイ素原子に結合し、Ｒ３ａはＣ−Ｎ結合、Ｏ−Ｎ結合、Ｓｉ−Ｎ結合、又はＮ−Ｎ結合により窒素原子に結合し、Ｒ４ａはＣ−Ｍ結合により金属原子Ｍに結合し、Ｒ５ａ及びＲ６ａは、それぞれ独立に、ヘテロ原子を含んでいてもよい炭素原子数１〜２０の有機置換基、又は無機置換基であり、ｐ及びｑは、それぞれ独立に０〜４の整数であり、Ｒ５ａ及びＲ６ａがそれぞれ複数である場合、複数のＲ５ａ及びＲ６ａは異なる基であってもよく、複数のＲ５ａのうちの２つの基、又は複数のＲ６ａのうちの２つの基が芳香環上の隣接する位置に結合する場合、当該２つの基が相互に結合して環を形成してもよく、Ｍは、Ｔｉ、Ｚｒ、又はＨｆである。）
で表される金属錯体である、環状オレフィン樹脂組成物の製造方法。
【請求項１０】
前記モノマー組成物が、さらにα−オレフィンモノマー（Ｃ）を含む、請求項９に記載の環状オレフィン樹脂組成物の製造方法。
【請求項１１】
請求項１〜８のいずれか１項に記載の環状オレフィン樹脂組成物からなる成形品。
【請求項１２】
レンズである、請求項１１に記載の成形品。
【発明の詳細な説明】
【技術分野】
【０００１】
本発明は、環状オレフィン樹脂組成物と、当該環状オレフィン樹脂組成物の製造方法と、当該環状オレフィン樹脂組成物からなる成形品とに関する。
【背景技術】
【０００２】
環状オレフィン重合体及び環状オレフィン共重合体（それぞれ「ＣＯＰ」及び「ＣＯＣ」等とも呼ばれる。）は、低吸湿性及び高透明性を有し、光ディスク基板、光学フィルム、光学ファイバー等の光学材料の分野をはじめ、様々な用途に使用されている。代表的なＣＯＣとして環状オレフィンとエチレンとの共重合体があるが、共重合体のガラス転移温度が環状オレフィンとエチレンとの共重合組成で変えることが可能なため、ＣＯＰよりガラス転移温度（Ｔｇ）の高い共重合体として製造することができ、ＣＯＰでは困難な２００℃超のＴｇを実現することも可能であるが、硬くて脆い性質を有しており、機械的強度が低く、ハンドリング性及び加工性が悪いという問題点があった。
【０００３】
また、高Ｔｇ重合体は種々存在するが、これらは、極性基を持っているため、吸湿性及び誘電特性に限界がある。そのため、極性基を有さず、オレフィン系骨格からなり、光学特性、誘電特性、及び機械的強度に優れた高Ｔｇ重合体が求められている。
【０００４】
高ＴｇＣＯＣの機械的強度を改善する方法の１つとして、環状オレフィンとエチレン以外のα−オレフィン（以下、「特定α−オレフィン」という）とを共重合させる方法がある。環状オレフィンと特定α−オレフィンとの共重合については、種々の研究がなされている（例えば、特許文献１を参照）。
特許文献１には、力学特性に優れ、かつ通常の成形加工に適した分子量を有する環状オレフィンとα−オレフィンとの共重合体が開示されている。
【０００５】
前述の通り、環状オレフィン重合体及び環状オレフィン共重合体は、透明性に優れるため、光学用途に好適に使用されるが、かかる光学用途では、例えばレンズ等において薄肉化の目的等で材料に高屈折率であることが求められることがある。
高屈折率を有するポリマーとしては、ポリカーボネートやポリメチルメタクリレートが知られているが、いずれもＴｇを上げるのには限界がある。また、ポリカーボネートには複屈折が高い、ポリメチルメタクリレートには吸水率が高く寸法変化が大きい等、レンズ用途としては別の問題もある。この点、環状オレフィン重合体及び環状オレフィン共重合体は低吸水性、低複屈折であり、さらにはＴｇの制御が容易であるので、レンズ等の成形部材において、より好ましい材料と考えられる。
環状オレフィン重合体又は環状オレフィン共重合体を高屈折率化する方法としては、例えば、環状オレフィン重合体又は環状オレフィン共重合体に特定の構造のフルオレン化合物を加える方法が提案されている（特許文献２を参照）。
【先行技術文献】
【特許文献】
【０００６】
【特許文献１】国際公開第２０１５／１７８１４３号
【特許文献２】特開２０１４−２１８６６０号公報
【発明の概要】
【発明が解決しようとする課題】
【０００７】
環状オレフィン樹脂をレンズ等の光学部品に加工するためには、通常、ある程度高温での成形加工が行われる。
しかしながら、特許文献２に記載されるように、環状オレフィン樹脂に低分子量のフルオレン化合物を加える場合、成形加工時の加熱によって生じる、フルオレン化合物の昇華、染み出し等の影響によって所望する高屈折率化の効果を得にくい場合がある。
【０００８】
本発明は、上記の状況に鑑みてなされたものであり、低分子量の添加剤を用いることなく製造でき、高い屈折率を有する環状オレフィン樹脂組成物と、当該環状オレフィン樹脂組成物の製造方法と、当該環状オレフィン樹脂組成物からなる成形品とを提供することを目的とする。
【課題を解決するための手段】
【０００９】
本発明者らは、環状オレフィンモノマー（Ａ）と、下記式（Ｂ１）：
（ＣＨ２＝ＣＨ−（ＣＨ２）ａ−）ｂ−Ｔ・・・（Ｂ１）
（式（Ｂ１）中、ａは１〜１０の整数であり、ｂは１以上の整数であり、Ｔは、１以上のベンゼン環を含み、炭素原子数７以上であるｂ価の炭化水素基である。）
で表される芳香族モノマー（Ｂ）とを共重合して環状オレフィン樹脂組成物を製造することにより、上記の課題を解決できることを見出し、本発明を完成するに至った。より具体的には、本発明は以下のものを提供する。
【００１０】
（１）  環状オレフィンモノマー（Ａ）に由来する構造単位と、芳香族モノマー（Ｂ）に由来する構造単位とを含む共重合体からなる環状オレフィン樹脂組成物であって、
芳香族モノマー（Ｂ）が、下記式（Ｂ１）：
（ＣＨ２＝ＣＨ−（ＣＨ２）ａ−）ｂ−Ｔ・・・（Ｂ１）
（式（Ｂ１）中、ａは１〜１０の整数であり、ｂは１以上の整数であり、Ｔは、１以上のベンゼン環を含み、炭素原子数７以上であるｂ価の炭化水素基である。）
で表される化合物である、環状オレフィン樹脂組成物。
【００１１】
（２）  さらに、α−オレフィンモノマー（Ｃ）に由来する構造単位を含む、（１）に記載の環状オレフィン樹脂組成物。
【００１２】
（３）  １．５４以上の屈折率を有する、（１）又は（２）に記載の環状オレフィン樹脂組成物。
【００１３】
（４）  １３５℃超のガラス転移温度を有する、（１）〜（３）のいずれか１つに記載の環状オレフィン樹脂組成物。
【００１４】
（５）  Ｔが、フルオレン、２，３−ベンゾフルオレン、２，７−ジ−ｔｅｒｔ−ブチルフルオレン、又は３，６−ジ−ｔｅｒｔ−ブチルフルオレンからｂ個の水素原子を除いた基である、（１）〜（４）のいずれか１つに記載の環状オレフィン樹脂組成物。
【００１５】
（６）  ｂが１である、（１）〜（５）のいずれか１つに記載の環状オレフィン樹脂組成物。
【００１６】
（７）  環状オレフィンモノマー（Ａ）がノルボルネンを含む、（１）〜（６）のいずれか１つに記載の環状オレフィン樹脂組成物。
【００１７】
（８）  α−オレフィンモノマー（Ｃ）が１−ヘキセン又は１−オクテンである、（１）〜（７）のいずれか１つに記載の環状オレフィン樹脂組成物。
【００１８】
（９）  環状オレフィンモノマー（Ａ）と、芳香族モノマー（Ｂ）とを含むモノマー組成物を、触媒（ａ）の存在下に共重合することを含み、
芳香族モノマー（Ｂ）が、下記式（Ｂ１）：
（ＣＨ２＝ＣＨ−（ＣＨ２）ａ−）ｂ−Ｔ・・・（Ｂ１）
（式（Ｂ１）中、ａは１〜１０の整数であり、ｂは１以上の整数であり、Ｔは、１以上のベンゼン環を含み、炭素原子数７以上であるｂ価の炭化水素基である。）
で表される化合物であり、
触媒（ａ）が、下記式（ａ１）：
【化１】
2018145425.tif 000002
（式（ａ１）中、Ｒ１ａ、Ｒ２ａ、Ｒ３ａ、及びＲ４ａは、それぞれ独立に、ヘテロ原子を含んでいてもよい炭素原子数１〜２０の炭化水素基であり、Ｒ１ａ及びＲ２ａは、それぞれＣ−Ｓｉ結合、Ｏ−Ｓｉ結合、Ｓｉ−Ｓｉ結合、又はＮ−Ｓｉ結合によりケイ素原子に結合し、Ｒ３ａはＣ−Ｎ結合、Ｏ−Ｎ結合、Ｓｉ−Ｎ結合、又はＮ−Ｎ結合により窒素原子に結合し、Ｒ４ａはＣ−Ｍ結合により金属原子Ｍに結合し、Ｒ５ａ及びＲ６ａは、それぞれ独立に、ヘテロ原子を含んでいてもよい炭素原子数１〜２０の有機置換基、又は無機置換基であり、ｐ及びｑは、それぞれ独立に０〜４の整数であり、Ｒ５ａ及びＲ６ａがそれぞれ複数である場合、複数のＲ５ａ及びＲ６ａは異なる基であってもよく、複数のＲ５ａのうちの２つの基、又は複数のＲ６ａのうちの２つの基が芳香環上の隣接する位置に結合する場合、当該２つの基が相互に結合して環を形成してもよく、Ｍは、Ｔｉ、Ｚｒ、又はＨｆである。）
で表される金属錯体である、環状オレフィン樹脂組成物の製造方法。
【００１９】
（１０）  モノマー組成物が、さらにα−オレフィンモノマー（Ｃ）を含む、（９）に記載の環状オレフィン樹脂組成物の製造方法。
【００２０】
（１１）  （１）〜（８）のいずれか１つに記載の環状オレフィン樹脂組成物からなる成形品。
【００２１】
（１２）  レンズである、（１１）に記載の成形品。
【発明の効果】
【００２２】
本発明によれば、低分子量の添加剤を用いることなく製造でき、高い屈折率を有する環状オレフィン樹脂組成物と、当該環状オレフィン樹脂組成物の製造方法と、当該環状オレフィン樹脂組成物からなる成形品とを提供することができる。
【図面の簡単な説明】
【００２３】
【図１】合成例１で得た、９−（４−ペンテン−１−イル）−フルオレンの１Ｈ−ＮＭＲ測定結果を示す図である。
【発明を実施するための形態】
【００２４】
≪環状オレフィン樹脂組成物≫
環状オレフィン樹脂組成物は、環状オレフィンモノマー（Ａ）に由来する構造単位と、芳香族モノマー（Ｂ）に由来する構造単位とを含む共重合体からなる。芳香族モノマー（Ｂ）は、後述する特定の構造を有する。
環状オレフィン樹脂組成物は、芳香族モノマー（Ｂ）に由来する構造単位を有するため、高屈折率である。また、芳香族モノマー（Ｂ）は、構造単位として環状オレフィン樹脂組成物を構成する共重合体に取り込まれるため、環状オレフィン樹脂組成物を高温で加工しても、屈折率が低下しにくい。
以下、環状オレフィン樹脂組成物を構成する共重合体に含まれる、必須又は任意の構造単位を与える単量体等について説明する。
【００２５】
［環状オレフィンモノマー（Ａ）］
環状オレフィンモノマー（Ａ）は、ノルボルネンから誘導されるモノマーである。環状オレフィンモノマー（Ａ）としては、例えば、ノルボルネン及び置換ノルボルネンが挙げられ、ノルボルネンが好ましい。上記環状オレフィンモノマー（Ａ）は、１種単独で又は２種以上組み合わせて使用することができる。
【００２６】
上記置換ノルボルネンは特に限定されず、この置換ノルボルネンが有する置換基としては、例えば、ハロゲン原子、１価又は２価の炭化水素基が挙げられる。置換ノルボルネンの具体例としては、下記一般式（Ｉ）で示されるものが挙げられる。
【００２７】
【化２】
2018145425.tif 000003
（式中、Ｒ１〜Ｒ１２は、それぞれ同一でも異なっていてもよく、水素原子、ハロゲン原子、及び、炭化水素基からなる群より選ばれるものであり、
Ｒ９とＲ１０、Ｒ１１とＲ１２は、一体化して２価の炭化水素基を形成してもよく、
Ｒ９又はＲ１０と、Ｒ１１又はＲ１２とは、互いに環を形成していてもよい。
また、ｎは、０又は正の整数を示し、
ｎが２以上の場合には、Ｒ５〜Ｒ８は、それぞれの繰り返し単位の中で、それぞれ同一でも異なっていてもよい。
ただし、ｎ＝０の場合、Ｒ１〜Ｒ４及びＲ９〜Ｒ１２の少なくとも１個は、水素原子ではない。）
【００２８】
一般式（Ｉ）で示される置換ノルボルネンについて説明する。一般式（Ｉ）におけるＲ１〜Ｒ１２は、それぞれ同一でも異なっていてもよく、水素原子、ハロゲン原子、及び、炭化水素基からなる群より選ばれるものである。
【００２９】
Ｒ１〜Ｒ８の具体例としては、例えば、水素原子；フッ素、塩素、臭素等のハロゲン原子；炭素数１以上２０以下のアルキル基等を挙げることができ、これらはそれぞれ異なっていてもよく、部分的に異なっていてもよく、また、全部が同一であってもよい。
【００３０】
また、Ｒ９〜Ｒ１２の具体例としては、例えば、水素原子；フッ素、塩素、臭素等のハロゲン原子；炭素数１以上２０以下のアルキル基；シクロヘキシル基等のシクロアルキル基；フェニル基、トリル基、エチルフェニル基、イソプロピルフェニル基、ナフチル基、アントリル基等の置換又は無置換の芳香族炭化水素基；ベンジル基、フェネチル基、その他アルキル基にアリール基が置換したアラルキル基等を挙げることができ、これらはそれぞれ異なっていてもよく、部分的に異なっていてもよく、また、全部が同一であってもよい。
【００３１】
Ｒ９とＲ１０、又はＲ１１とＲ１２とが一体化して２価の炭化水素基を形成する場合の具体例としては、例えば、エチリデン基、プロピリデン基、イソプロピリデン基等のアルキリデン基等を挙げることができる。
【００３２】
Ｒ９又はＲ１０と、Ｒ１１又はＲ１２とが、互いに環を形成する場合には、形成される環は単環でも多環であってもよく、架橋を有する多環であってもよく、二重結合を有する環であってもよく、またこれらの環の組み合わせからなる環であってもよい。また、これらの環はメチル基等の置換基を有していてもよい。
【００３３】
一般式（Ｉ）で示される置換ノルボルネンの具体例としては、５−メチル−ビシクロ［２．２．１］ヘプタ−２−エン、５，５−ジメチル−ビシクロ［２．２．１］ヘプタ−２−エン、５−エチル−ビシクロ［２．２．１］ヘプタ−２−エン、５−ブチル−ビシクロ［２．２．１］ヘプタ−２−エン、５−エチリデン−ビシクロ［２．２．１］ヘプタ−２−エン、５−ヘキシル−ビシクロ［２．２．１］ヘプタ−２−エン、５−オクチル−ビシクロ［２．２．１］ヘプタ−２−エン、５−オクタデシル−ビシクロ［２．２．１］ヘプタ−２−エン、５−メチリデン−ビシクロ［２．２．１］ヘプタ−２−エン、５−ビニル−ビシクロ［２．２．１］ヘプタ−２−エン、５−プロペニル−ビシクロ［２．２．１］ヘプタ−２−エン等の２環の環状オレフィン；
トリシクロ［４．３．０．１２，５］デカ−３，７−ジエン（慣用名：ジシクロペンタジエン）、トリシクロ［４．３．０．１２，５］デカ−３−エン；トリシクロ［４．４．０．１２，５］ウンデカ−３，７−ジエン若しくはトリシクロ［４．４．０．１２，５］ウンデカ−３，８−ジエン又はこれらの部分水素添加物（又はシクロペンタジエンとシクロヘキセンの付加物）であるトリシクロ［４．４．０．１２，５］ウンデカ−３−エン；５−シクロペンチル−ビシクロ［２．２．１］ヘプタ−２−エン、５−シクロヘキシル−ビシクロ［２．２．１］ヘプタ−２−エン、５−シクロヘキセニルビシクロ［２．２．１］ヘプタ−２−エン、５−フェニル−ビシクロ［２．２．１］ヘプタ−２−エンといった３環の環状オレフィン；
テトラシクロ［４．４．０．１２，５．１７，１０］ドデカ−３−エン（単にテトラシクロドデセンともいう）、８−メチルテトラシクロ［４．４．０．１２，５．１７，１０］ドデカ−３−エン、８−エチルテトラシクロ［４．４．０．１２，５．１７，１０］ドデカ−３−エン、８−メチリデンテトラシクロ［４．４．０．１２，５．１７，１０］ドデカ−３−エン、８−エチリデンテトラシクロ［４．４．０．１２，５．１７，１０］ドデカ−３−エン、８−ビニルテトラシクロ［４，４．０．１２，５．１７，１０］ドデカ−３−エン、８−プロペニル−テトラシクロ［４．４．０．１２，５．１７，１０］ドデカ−３−エンといった４環の環状オレフィン；
８−シクロペンチル−テトラシクロ［４．４．０．１２，５．１７，１０］ドデカ−３−エン、８−シクロヘキシル−テトラシクロ［４．４．０．１２，５．１７，１０］ドデカ−３−エン、８−シクロヘキセニル−テトラシクロ［４．４．０．１２，５．１７，１０］ドデカ−３−エン、８−フェニル−シクロペンチル−テトラシクロ［４．４．０．１２，５．１７，１０］ドデカ−３−エン；テトラシクロ［７．４．１３，６．０１，９．０２，７］テトラデカ−４，９，１１，１３−テトラエン（１，４−メタノ−１，４，４ａ，９ａ−テトラヒドロフルオレンともいう）、テトラシクロ［８．４．１４，７．０１，１０．０３，８］ペンタデカ−５，１０，１２，１４−テトラエン（１，４−メタノ−１，４，４ａ，５，１０，１０ａ−ヘキサヒドロアントラセンともいう）；ペンタシクロ［６．６．１．１３，６．０２，７．０９，１４］−４−ヘキサデセン、ペンタシクロ［６．５．１．１３，６．０２，７．０９，１３］−４−ペンタデセン、ペンタシクロ［７．４．０．０２，７．１３，６．１１０，１３］−４−ペンタデセン；ヘプタシクロ［８．７．０．１２，９．１４，７．１１１，１７．０３，８．０１２，１６］−５−エイコセン、ヘプタシクロ［８．７．０．１２，９．０３，８．１４，７．０１２，１７．１１３，ｌ６］−１４−エイコセン；シクロペンタジエンの４量体等の多環の環状オレフィンを挙げることができる。
【００３４】
中でも、アルキル置換ノルボルネン（例えば、１個以上のアルキル基で置換されたビシクロ［２．２．１］ヘプタ−２−エン）、アルキリデン置換ノルボルネン（例えば、１個以上のアルキリデン基で置換されたビシクロ［２．２．１］ヘプタ−２−エン）が好ましく、５−エチリデン−ビシクロ［２．２．１］ヘプタ−２−エン（慣用名：５−エチリデン−２−ノルボルネン、又は、単にエチリデンノルボルネン）が特に好ましい。
【００３５】
環状オレフィン樹脂組成物を構成する共重合体における、環状オレフィンモノマー（Ａ）に由来する構造単位の含有量は、全構造単位に対して１〜９９モル％が好ましく、１０〜９０モル％がより好ましく、２０〜８５モル％が特に好ましい。
環状オレフィンモノマー（Ａ）に由来する構造単位の含有量をかかる範囲内とすることで、ガラス転移点が十分に高く耐熱性に優れる一方で、加工性に優れる環状オレフィン樹脂組成物を得やすい。
【００３６】
［芳香族モノマー（Ｂ）］
芳香族モノマー（Ｂ）は、下記式（Ｂ１）：
（ＣＨ２＝ＣＨ−（ＣＨ２）ａ−）ｂ−Ｔ・・・（Ｂ１）
（式（Ｂ１）中、ａは１〜１０の整数であり、ｂは１以上の整数であり、Ｔは、１以上のベンゼン環を含み、炭素原子数７以上であるｂ価の炭化水素基である。）
で表される化合物である。
【００３７】
上記式（Ｂ１）で表される化合物を芳香族モノマー（Ｂ）として共重合することにより、嵩高い芳香族炭化水素基であるＴが、共重合体の分子鎖の側鎖又は主鎖に導入される。これにより、環状オレフィン樹脂組成物の分極率を上げることで共重合体の屈折率が高められる。なお、分極率と屈折率の関係は、Ｌｏｒｅｎｔｚ−Ｌｏｒｅｎｔｚ式（下記式）に示されるような関係にある。
（ｎ２−１）／（ｎ２＋２）＝４πＮα／３
式中、ｎは屈折率、Ｎは単位体積中の分子数、αは分極率である。式からわかるように、単位体積当たりの分極率αが高まるような化学構造を共重合体の分子鎖に導入すると、屈折率ｎが増加する。従って、共重合体の分子鎖に分子屈折の高い剛直な芳香環が導入されることにより、高いガラス転移点を有する環状オレフィン樹脂組成物を得やすい。
なお、屈折率の高い材料は、一般に、小さいアッベ数、すなわち大きな分散度を示す。
【００３８】
上記式（Ｂ１）で表される化合物は、単官能モノマーであっても、多官能モノマーであってもよい。式（Ｂ１）で表される化合物は、ｂが１である場合に単官能モノマーであり、ｂが２以上の整数である場合に多官能モノマーである。
式（Ｂ１）中の、ｂは、１〜３の整数であるのが好ましく、１又は２であるのがより好ましく、１であるのが特に好ましい。
【００３９】
式（Ｂ１）中のａの値は、芳香族モノマー（Ｂ）の重合反応性が良好であることから、２〜８が好ましく、２〜６がより好ましく、２〜４が特に好ましい。
【００４０】
Ｔとしての炭化水素基は、１以上のベンゼン環を含む一方で、その炭素原子数は７以上である。このため、Ａは、フェニル基、フェニレン基、ベンゼントリイル基等ではない。
Ｔとしての炭化水素基の炭素原子数の上限は特に限定されないが、５０以下が好ましく、４０以下がより好ましい。
【００４１】
Ｔとしての炭化水素基の好適な例としては、Ｃ１−Ｃ１０アルキルベンゼン（例えば、トルエン、エチルベンゼン）、又はＣ１−Ｃ１０ジアルキルベンゼン（例えば、キシレン）からｂ個の水素原子を除いた基が挙げられる。
【００４２】
また、ナフタレン、アントラセン、フェナントレン、アセナフテン、フルオレン、２，３−ベンゾフルオレン、フルオランテン、ピレン、テトラリン、ビフェニル、ターフェニル、ジフェニルメタン、及びトリフェニルメタン等の多環式の炭化水素化合物からｂ個の水素原子を除いた基も、Ｔとして好ましい。多環式の炭化水素化合物は、１又は複数のＣ１−Ｃ１０アルキル基や、フェニル基で置換されていてもよい。
Ｃ１−Ｃ１０アルキル基としては、メチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、ｎ−ペンチル基、ｎ−ヘキシル基、ｎ−ヘプチル基、ｎ−オクチル基、２−エチルヘキシル基、ｎ−ノニル基、及びｎ−デシル基が挙げられ、嵩高く高屈折率化の効果が良好であることから、イソプロピル基、ｎ−ブチル基、ｉｓｏ−ブチル基、ｓｅｃ−ブチル基、ｔｅｒｔ−ブチル基、ｎ−ペンチル基、ｎ−ヘキシル基、ｎ−ヘプチル基、ｎ−オクチル基、２−エチルヘキシル基、ｎ−ノニル基、及びｎ−デシル基が好ましく、ｔｅｒｔ−ブチル基がより好ましい。
【００４３】
Ｔとしては、高い屈折率と、高いガラス転移温度とを有する環状オレフィン樹脂組成物を得やすいことから、フルオレン、２，３−ベンゾフルオレン、２，７−ジ−ｔｅｒｔ−ブチルフルオレン、３，６−ジ−ｔｅｒｔ−ブチルフルオレン、９，９−ジメチルフルオレン、９，９−ジエチルフルオレン、９，９−ジ−ｎ−プロピルフルオレン、９，９−ｎ−ヘキシルフルオレン、９，９−ｎ−オクチルフルオレン、９，９−ジフェニルフルオレン、アントラセン、フェナントレン、又はピレンからｂ個の水素原子を除いた基が特に好ましい。
これらの基の中では、フルオレン、２，３−ベンゾフルオレン、２，７−ジ−ｔｅｒｔ−ブチルフルオレン、又は３，６−ジ−ｔｅｒｔ−ブチルフルオレンから１又は２個の水素原子を除いた基が好ましく、１個の水素原子を除いた基がより好ましい。
これらの基の中では、フルオレン−９−イル基、２，３−ベンゾフルオレン−９−イル基、２，７−ジ−ｔｅｒｔ−ブチルフルオレン−９−イル基、及び３，６−ジ−ｔｅｒｔ−ブチルフルオレン−９−イル基が好ましい。
【００４４】
以上説明した式（Ｂ１）で表される化合物の好適な具体例としては、以下の化合物が挙げられる。
【化３】
2018145425.tif 000004
【化４】
2018145425.tif 000005
【００４５】
式（Ｂ１）で表される化合物の製造方法は特に限定されないが、炭化水素基Ｔを与える炭化水素化合物を、周知の方法に従ってアルケニル化すればよい。
【００４６】
環状オレフィン樹脂組成物を構成する共重合体における、芳香族モノマー（Ｂ）に由来する構造単位の含有量は、全構造単位に対して１〜９９モル％が好ましく、１０〜９０モル％がより好ましく、１５〜８０モル％が特に好ましい。
芳香族モノマー（Ｂ）に由来する構造単位の含有量をかかる範囲内とすることで、ガラス転移点が十分に高く耐熱性に優れ、かつ屈折率が十分に高い環状オレフィン樹脂組成物を得やすい。
【００４７】
［α−オレフィンモノマー（Ｃ）］
環状オレフィン樹脂組成物を構成する共重合体は、前述の環状オレフィンモノマー（Ａ）に由来する構造単位、及び芳香族モノマー（Ｂ）に由来する構造単位に加えて、α−オレフィンモノマー（Ｃ）に由来する構造単位を含むのが好ましい。
【００４８】
α−オレフィンモノマー（Ｃ）としては、前述の環状オレフィンモノマー（Ａ）及び芳香族モノマー（Ｂ）と共重合可能なα−オレフィンであれば特に限定されない。
α−オレフィンモノマーとしては、典型的には、Ｃ２〜Ｃ１２のα−オレフィンや、ハロゲン原子等の少なくとも１種の置換基を有するＣ２〜Ｃ１２のα−オレフィンが挙げられ、Ｃ４〜Ｃ１２のα−オレフィンが好ましく、Ｃ６〜Ｃ１０のα−オレフィンがより好ましい。
【００４９】
Ｃ２〜Ｃ１２のα−オレフィンは特に限定されないが、例えば、エチレン、プロピレン、１−ブテン、１−ペンテン、１−ヘキセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、１−オクテン、１−デセン、１−ドデセン等が挙げられる。中でも、１−ヘキセン、１−オクテン、１−デセンが好ましい。
【００５０】
環状オレフィン樹脂組成物を構成する共重合体における、α−オレフィンモノマー（Ｃ）に由来する構造単位の含有量は、全構造単位に対して０〜７０モル％が好ましく、５〜６０モル％がより好ましく、５〜５０モル％が特に好ましい。
α−オレフィンモノマー（Ｃ）に由来する構造単位の含有量をかかる範囲内とすることで、共重合体のＴｇを調整しやすく、さらには柔軟なα―オレフィンに由来して機械特性に優れた環状オレフィン樹脂組成物を得やすい。
【００５１】
以上、環状オレフィンモノマー（Ａ）、芳香族モノマー（Ｂ）、及びα−オレフィンモノマー（Ｃ）について説明したが、環状オレフィン樹脂組成物を構成する共重合体は、環状オレフィンモノマー（Ａ）に由来する構造単位、芳香族モノマー（Ｂ）に由来する構造単位、及びα−オレフィンモノマー（Ｃ）に由来する構造単位以外のその他の構造単位を含んでいてもよい。その他の構造単位としては、重合反応を阻害しない範囲で、例えばハロゲン、硫黄原子、金属原子を含むモノマーを適用することができる。
【００５２】
共重合体における、環状オレフィンモノマー（Ａ）に由来する構造単位、芳香族モノマー（Ｂ）に由来する構造単位、及びα−オレフィンモノマー（Ｃ）に由来する構造単位の総量は、全構造単位のモル数に対して、７０モル％以上が好ましく、８０モル％以上がより好ましく、９０モル％以上が特に好ましく、１００モル％が最も好ましい。
【００５３】
以上説明した構造単位を含む共重合体からなる環状オレフィン樹脂組成物は、高い屈折率を有する。環状オレフィン樹脂組成物の屈折率は、好ましくは１．５４超であり、より好ましくは、１．５６以上である。屈折率の上限は特に限定されないが、典型的には、１．８５である。
【００５４】
環状オレフィン樹脂組成物のガラス転移点は、耐熱性の観点から、１３５℃以上が好ましく、１３８℃以上がより好ましい。他方、成形加工性の観点から、環状オレフィン樹脂組成物のガラス転移点は、３００℃以下が好ましく、２００℃以下がより好ましい。
【００５５】
以上説明した環状オレフィン樹脂組成物は、射出成形や押出成形等の周知の加工方法によって、種々の成形品に加工される。成形品としては、環状オレフィン樹脂組成物が高い屈折率を有することから、高屈折率が要求される光学部品が好ましく挙げられる。かかる光学部品としては、レンズが好ましい。高い屈折率を有する環状オレフィン樹脂組成物を用いることにより、レンズの薄型化を図れる。
【００５６】
≪環状オレフィン樹脂の製造方法≫
環状オレフィン樹脂は、環状オレフィンモノマー（Ａ）と、芳香族モノマー（Ｂ）とを必須に含み、α−オレフィンモノマー（Ｃ）を任意に含むモノマー組成物を共重合させる方法により製造される。
以下、環状オレフィン樹脂の製造方法について説明する。
【００５７】
［触媒］
触媒の種類は、前述のモノマーの共重合が良好に進行する限り特に限定されないが、典型的には、下記式（ａ１）で表される金属錯体が好ましく使用される。
【化５】
2018145425.tif 000006
【００５８】
式（ａ１）中、Ｒ１ａ、Ｒ２ａ、Ｒ３ａ、及びＲ４ａは、それぞれ独立に、ヘテロ原子を含んでいてもよい炭素原子数１〜２０の炭化水素基である。
Ｒ１ａ及びＲ２ａは、それぞれＣ−Ｓｉ結合、Ｏ−Ｓｉ結合、Ｓｉ−Ｓｉ結合、又はＮ−Ｓｉ結合によりケイ素原子に結合する。
Ｒ３ａはＣ−Ｎ結合、Ｏ−Ｎ結合、Ｓｉ−Ｎ結合、又はＮ−Ｎ結合により窒素原子に結合する。
Ｒ４ａはＣ−Ｍ結合により金属原子Ｍに結合する。
Ｒ５ａ及びＲ６ａは、それぞれ独立に、ヘテロ原子を含んでいてもよい炭素原子数１〜２０の有機置換基、又は無機置換基であり、ｐ及びｑは、それぞれ独立に０〜４の整数である。
Ｒ５ａ及びＲ６ａがそれぞれ複数である場合、複数のＲ５ａ及びＲ６ａは異なる基であってもよい。
複数のＲ５ａのうちの２つの基、又は複数のＲ６ａのうちの２つの基が芳香環上の隣接する位置に結合する場合、当該２つの基が相互に結合して環を形成してもよい。
Ｍは、Ｔｉ、Ｚｒ、又はＨｆである。
【００５９】
なお、式（ａ１）中の金属原子Ｍは、ハプト数１〜５の範囲において、フルオレン骨格を有する配位子と、任意の配位形式をとることができる。
【００６０】
Ｒ１ａ、Ｒ２ａ、Ｒ３ａ、及びＲ４ａは、それぞれ独立に、ヘテロ原子を含んでいてもよい炭素原子数１〜２０の炭化水素基である。
炭化水素基がヘテロ原子を含む場合、ヘテロ原子の種類は本発明の目的を阻害しない範囲で特に限定されない。ヘテロ原子の具体例としては、酸素原子、窒素原子、硫黄原子、リン原子、ケイ素原子、セレン原子、及びハロゲン原子等が挙げられる。
【００６１】
炭化水素基がヘテロ原子を含む場合、ヘテロ原子の数は特に限定されない。
炭化水素基がヘテロ原子を含む場合、炭素原子数と、ヘテロ原子数との合計は３０以下が好ましく、２５以下がより好ましく、２０以下が特に好ましい。
炭化水素基がヘテロ原子を含む場合、ヘテロ原子の数は１０以下が好ましく、５以下がより好ましく、３以下が特に好ましい。
【００６２】
炭化水素基が含んでいてもよいヘテロ原子を含む結合としては、例えば、−Ｏ−、−Ｃ（＝Ｏ）−、−Ｃ（＝Ｏ）−Ｏ−、−Ｃ（＝Ｏ）−Ｏ−Ｃ（＝Ｏ）−、−Ｏ−Ｃ（＝Ｏ）−Ｏ−、−Ｃ（＝Ｏ）−Ｎ＜、＞Ｎ−Ｃ（＝Ｏ）−Ｎ＜、−Ｓ−、−Ｓ（＝Ｏ）−、−Ｓ（＝Ｏ）２−、−Ｓ−Ｓ−、−Ｃ（＝Ｏ）−Ｓ−、−Ｃ（＝Ｓ）−Ｏ−、−Ｃ（＝Ｓ）−Ｓ−、−Ｃ（＝Ｓ）−Ｎ＜、−Ｎ＝、−Ｎ＜、−Ｎ＝Ｎ−、＝Ｎ−Ｏ−、＝Ｎ−Ｓ−、＝Ｎ−Ｎ＜、＝Ｎ−Ｓｅ−、−Ｓ（＝Ｏ）２−Ｎ＜、−Ｃ＝Ｎ−Ｏ−、−Ｐ＜、−Ｐ（＝Ｏ）＜、−Ｓｅ−、−Ｓｅ（＝Ｏ）−、＞Ｓｉ＜、及びシロキサン結合が挙げられる。
炭化水素基は、これらのヘテロ原子を含む結合を単独で含んでいてもよく、２種以上を組み合わせて含んでいてもよい。
【００６３】
Ｒ１ａ及びＲ２ａは、それぞれＣ−Ｓｉ結合、Ｏ−Ｓｉ結合、Ｓｉ−Ｓｉ結合、又はＮ−Ｓｉ結合によりケイ素原子に結合する。
Ｏ−Ｓｉ結合によりケイ素原子に結合するＲ１ａ及びＲ２ａの好適な例としては、−ＯＲ、及び−Ｏ−Ｃ（＝Ｏ）−Ｒで表される基が挙げられる。
Ｓｉ−Ｓｉ結合によりケイ素原子に結合するＲ１ａ及びＲ２ａの好適な例としては、−ＳｉＲ３、−Ｓｉ（ＯＲ）Ｒ２、−Ｓｉ（ＯＲ）２Ｒ、及び−Ｓｉ（ＯＲ）３で表される基が挙げられる。
Ｎ−Ｓｉ結合によりケイ素原子に結合するＲ１ａ及びＲ２ａの好適な例としては、−ＮＨＲ、及び−ＮＲ２で表される基が挙げられる。
ここで、上記のＲはいずれも炭化水素基である。
【００６４】
Ｒ３ａは、Ｃ−Ｎ結合、Ｏ−Ｎ結合、Ｓｉ−Ｎ結合、又はＮ−Ｎ結合により窒素原子に結合する。
Ｏ−Ｎ結合により窒素原子に結合するＲ３ａの好適な例としては、−ＯＲ、及び−Ｏ−Ｃ（＝Ｏ）−Ｒで表される基が挙げられる。
Ｓｉ−Ｎ結合により窒素原子に結合するＲ３ａの好適な例としては、−ＳｉＲ３、−Ｓｉ（ＯＲ）Ｒ２、−Ｓｉ（ＯＲ）２Ｒ、及び−Ｓｉ（ＯＲ）３で表される基が挙げられる。
Ｎ−Ｎ結合により窒素原子に結合するＲ３ａの好適な例としては、−ＮＨＲ、及び−ＮＲ２で表される基が挙げられる。
ここで、上記のＲはいずれも炭化水素基である。
【００６５】
配位子として使用する化合物の調製や入手が容易であることから、Ｒ１ａとＲ２ａとは同一の基であるのが好ましい。
【００６６】
Ｒ１ａ、Ｒ２ａ、Ｒ３ａ、及びＲ４ａとしては、化学的な安定性に優れることから、ヘテロ原子を含まない炭化水素基が好ましい。
かかる炭化水素基としては、直鎖状又は分岐鎖状のアルキル基、二重結合及び／又は三重結合を有してもよい直鎖状又は分岐鎖状の不飽和脂肪族炭化水素基、シクロアルキル基、シクロアルキルアルキル基、芳香族炭化水素基、及びアラルキル基が好ましい。
【００６７】
直鎖状又は分岐鎖状のアルキル基の具体例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｔｅｒｔ−ペンチル基、ｎ−ヘキシル基、ｎ−ヘプチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、及びｎ−イコシル基が挙げられる。
【００６８】
二重結合及び／又は三重結合を有してもよい直鎖状又は分岐鎖状の不飽和脂肪族炭化水素基の好ましい例としては、直鎖状又は分岐鎖状のアルキル基の具体例として挙げた基において、１以上の単結合を二重結合及び／又は三重結合に置き換えた基が挙げられる。
より好ましくは、ビニル基、アリル基、１−プロペニル基、３−ブテニル基、２−ブテニル基、１−ブテニル基、エテニル基、及びプロパルギル基が挙げられる。
【００６９】
シクロアルキル基の具体例としては、シクロプロピル基、シクロブチル基、シクロペンチル基、シクロヘキシル基、シクロヘプチル基、シクロオクチル基、シクロノニル基、シクロデシル基、シクロウンデシル基、シクロドデシル基、シクロトリデシル基、シクロテトラデシル基、シクロペンタデシル基、シクロヘキサデシル基、シクロヘプタデシル基、シクロオクタデシル基、シクロノナデシル基、及びシクロイコシル基が挙げられる。
【００７０】
シクロアルキルアルキル基の具体例としては、シクロプロピルメチル基、シクロブチルメチル基、シクロペンチルメチル基、シクロヘキシルメチル基、シクロヘプチルメチル基、シクロオクチルメチル基、シクロノニルメチル基、シクロデシルメチル基、シクロウンデシルメチル基、シクロドデシルメチル基、シクロトリデシルメチル基、シクロテトラデシルメチル基、シクロペンタデシルメチル基、シクロヘキサデシルメチル基、シクロヘプタデシルメチル基、シクロオクタデシルメチル基、シクロノナデシルメチル基、２−シクロプロピルエチル基、２−シクロブチルエチル基、２−シクロペンチルエチル基、２−シクロヘキシルエチル基、２−シクロヘプチルエチル基、２−シクロオクチルエチル基、２−シクロノニルエチル基、２−シクロデシルエチル基、２−シクロウンデシルエチル基、２−シクロドデシルエチル基、２−シクロトリデシルエチル基、２−シクロテトラデシルエチル基、２−シクロペンタデシルエチル基、２−シクロヘキサデシルエチル基、２−シクロヘプタデシルエチル基、２−シクロオクタデシルエチル基、３−シクロプロピルプロピル基、３−シクロブチルプロピル基、３−シクロペンチルプロピル基、３−シクロヘキシルプロピル基、３−シクロヘプチルプロピル基、３−シクロオクチルプロピル基、３−シクロノニルプロピル基、３−シクロデシルプロピル基、３−シクロウンデシルプロピル基、３−シクロドデシルプロピル基、３−シクロトリデシルプロピル基、３−シクロテトラデシルプロピル基、３−シクロペンタデシルプロピル基、３−シクロヘキサデシルプロピル基、３−シクロヘプタデシルプロピル基、４−シクロプロピルブチル基、４−シクロブチルブチル基、４−シクロペンチルブチル基、４−シクロヘキシルブチル基、４−シクロヘプチルブチル基、４−シクロオクチルブチル基、４−シクロノニルブチル基、４−シクロデシルブチル基、４−シクロドデシルブチル基、４−シクロトリデシルブチル基、４−シクロテトラデシルブチル基、４−シクロペンタデシルブチル基、及び４−シクロヘキサデシルブチル基が挙げられる。
【００７１】
芳香族炭化水素基の具体例としては、フェニル基、ｏ−トリル基、ｍ−トリル基、ｐ−トリル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２，３，４−トリメチルフェニル基、２，３，５−トリメチルフェニル基、２，３，６−トリメチルフェニル基、２，４，５−トリメチルフェニル基、２，４，６−トリメチルフェニル基、３，４，５−トリメチルフェニル基、ｏ−エチルフェニル基、ｍ−エチルフェニル基、ｐ−エチルフェニル基、ｏ−イソプロピルフェニル基、ｍ−イソプロピルフェニル基、ｐ−イソプロピルフェニル基、ｏ−ｔｅｒｔ−ブチルフェニル基、２，３−ジイソプロピルフェニル基、２，４−ジイソプロピルフェニル基、２，５−ジイソプロピルフェニル基、２，６−ジイソプロピルフェニル基、３，４−ジイソプロピルフェニル基、３，５−ジイソプロピルフェニル基、２，６−ジ−ｔｅｒｔ−ブチルフェニル基、２，６−ジ−ｔｅｒｔ−ブチル−４−メチルフェニル基、α−ナフチル基、β−ナフチル基、ビフェニル−４−イル基、ビフェニル−３−イル基、ビフェニル−２−イル基、アントラセン−１−イル基、アントラセン−２−イル基、アントラセン−９−イル基、フェナントレン−１−イル基、フェナントレン−２−イル基、フェナントレン−３−イル基、フェナントレン−４−イル基、フェナントレン−９−イル基、ピレン−１−イル基、ピレン−２−イル基、ピレン−３−イル基、及びピレン−４−イル基が挙げられる。
【００７２】
アラルキル基の具体例としては、ベンジル基、フェネチル基、１−フェニルエチル基、３−フェニルプロピル基、２−フェニルプロピル基、１−フェニルプロピル基、２−フェニル−１−メチルエチル基、１−フェニル−１−メチルエチル基（クミル基）、４−フェニルブチル基、３−フェニルブチル基、２−フェニルブチル基、１−フェニルブチル基、３−フェニル−２−メチルプロピル基、３−フェニル−１−メチルプロピル基、２−フェニル−１−メチルプロピル基、２−メチル−１−フェニルプロピル基、２−フェニル−１，１−ジメチルエチル基、２−フェニル−２，２，−ジメチルエチル基、α−ナフチルメチル基、β−ナフチルメチル基、２−α−ナフチルエチル基、２−β−ナフチルエチル基、１−α−ナフチルエチル基、及び１−β−ナフチルエチル基が挙げられる。
【００７３】
以上説明した基の中でも、Ｒ１ａ、及びＲ２ａとしては、炭素原子数１〜２０のアルキル基及び炭素原子数６〜２０の芳香族炭化水素基が好ましく、炭素原子数１〜１０のアルキル基及び炭素原子数６〜１０の芳香族炭化水素基がより好ましく、炭素原子数１〜６のアルキル基及びフェニル基がさらに好ましく、炭素原子数１〜４のアルキル基が特に好ましい。
【００７４】
Ｒ３ａとしては、炭素原子数１〜２０のアルキル基、炭素原子数３〜２０のシクロアルキル基、炭素原子数６〜２０の芳香族炭化水素基、及び炭素原子数７〜２０のアラルキル基が好ましい。
【００７５】
Ｒ４ａとしては、炭素原子数１〜２０のアルキル基、炭素原子数２〜２０のアルケニル基、炭素原子数３〜２０のシクロアルキル基、炭素原子数６〜２０の芳香族炭化水素基、及び炭素原子数７〜２０のアラルキル基が好ましい。
【００７６】
式（ａ１）中、Ｒ５ａ及びＲ６ａは、それぞれ独立に、ヘテロ原子を含んでいてもよい炭素原子数１〜２０の有機置換基、又は無機置換基であり、ｍ及びｎは、それぞれ独立に０〜４の整数である。
Ｒ５ａ及びＲ６ａがそれぞれ複数である場合、複数のＲ５ａ及びＲ６ａは異なる基であってもよい。
【００７７】
有機置換基としては、従来芳香環上に置換し得ることが知られている有機基であって、上記式（ａ１）で表される触媒の生成反応を阻害しない基であれば特に限定されない。
かかる有機基としては、ヘテロ原子を含んでいてもよい炭素原子数１〜２０の炭化水素基であって、上記式（ａ１）で表される触媒の生成反応を阻害しない基が挙げられる。
【００７８】
炭化水素基がヘテロ原子を含む場合、ヘテロ原子の種類は本発明の目的を阻害しない範囲で特に限定されない。ヘテロ原子の具体例としては、酸素原子、窒素原子、硫黄原子、リン原子、ケイ素原子、セレン原子、及びハロゲン原子等が挙げられる。
【００７９】
炭化水素基がヘテロ原子を含む場合、ヘテロ原子の数は特に限定されない。
炭化水素基がヘテロ原子を含む場合、炭素原子数と、ヘテロ原子数との合計は３０以下が好ましく、２５以下がより好ましく、２０以下が特に好ましい。
炭化水素基がヘテロ原子を含む場合、ヘテロ原子の数は１０以下が好ましく、５以下がより好ましく、３以下が特に好ましい。
炭化水素基が含んでいてもよいヘテロ原子を含む結合としては、Ｒ１ａ〜Ｒ４ａについて説明した結合が挙げられる。
【００８０】
有機置換基としては、例えば、炭素原子数１〜２０のアルキル基、炭素原子数１〜２０のアルコキシ基、炭素原子数３〜２０のシクロアルキル基、炭素原子数２〜２０の脂肪族アシル基、ベンゾイル基、α−ナフチルカルボニル基、β−ナフチルカルボニル基、炭素原子数６〜２０の芳香族炭化水素基、及び炭素原子数７〜２０のアラルキル基が挙げられる。
これらの有機置換基の中では、炭素原子数１〜６のアルキル基、炭素原子数１〜６のアルコキシ基、炭素原子数３〜８のシクロアルキル基、炭素原子数２〜６の脂肪族アシル基、ベンゾイル基、フェニル基、ベンジル基、及びフェネチル基が好ましい。
有機置換基の中では、メチル基、エチル基、ｎ−プロピル基、イソプロピル基、ｎ−ブチル基、イソブチル基、ｓｅｃ−ブチル基、ｔｅｒｔ−ブチル基、メトキシ基、エトキシ基、ｎ−プロピルオキシ基、イソプロピルオキシ基、ｎ−ブチルオキシ基、イソブチルオキシ基、ｓｅｃ−ブチルオキシ基、ｔｅｒｔ−ブチルオキシ基、アセチル基、プロピオニル基、ブタノイル基、及びフェニル基がより好ましい。
【００８１】
無機置換基としては、従来芳香環上に置換し得ることが知られている無機基であって、上記式（ａ１）で表される触媒の生成反応を阻害しない基であれば特に限定されない。
無機基の具体例としては、ハロゲン原子、ニトロ基、及びシアノ基等が挙げられる。
【００８２】
複数のＲ５ａのうちの２つの基、又は複数のＲ６ａのうちの２つの基が芳香環上の隣接する位置に結合する場合、当該２つの基が相互に結合して環を形成してもよい。かかる環は、式（ａ１）中のフルオレン骨格に含まれる芳香環と縮合する、縮合環である。縮合環は、芳香環でもよく、脂肪族環でもよく、脂肪族環が好ましい。縮合環は、酸素原子、窒素原子、及び硫黄原子等のヘテロ原子を環中に有していてもよい。
【００８３】
２つのＲ５ａ及び／又は２つのＲ６ａにより形成された縮合環を備えるフルオレン骨格の具体例は、下式の骨格が挙げられる。
【化６】
2018145425.tif 000007
【００８４】
式（ａ１）中、Ｍは、Ｔｉ、Ｚｒ、又はＨｆであり、Ｔｉが好ましい。
【００８５】
以上説明した式（ａ１）で表される触媒の好適な例としては、以下の構造の触媒が挙げられる。
【化７】
2018145425.tif 000008
【００８６】
上記の好適な例の中では、下記式のチタニウム錯体（（ｔ−ＢｕＮＳｉＭｅ２Ｆｌｕ）ＴｉＭｅ２）が特に触媒として好ましく用いられる。下記式のチタニウム錯体は、例えば、「Ｍａｃｒｏｍｏｌｅｃｕｌｅｓ、第３１巻、３１８４頁、１９９８年」の記載に基づき、容易に合成することができる。
【化８】
2018145425.tif 000009
【００８７】
［助触媒］
環状オレフィン樹脂組成物の製造に際して共重合を行う場合、助触媒を用いるのが好ましい。助触媒としては、アルキルアルミノキサンが好ましい。上記助触媒は、１種単独で又は２種以上組み合わせて使用することができる。
アルミノキサンとしては、アルキルアルミノキサンが好ましく用いられる。アルキルアルミノキサンとしては、例えば、下記式（ｂ１−１）又は（ｂ１−２）で表される化合物が挙げられる。下記式（ｂ１−１）又は（ｂ１−２）で表されるアルキルアルミノキサンは、トリアルキルアルミニウムと水との反応により得られる生成物である。
【００８８】
【化９】
2018145425.tif 000010
（式（ｂ１−１）及び式（ｂ１−２）中、Ｒｂは炭素原子数１〜４のアルキル基、ｒは０〜４０、好ましくは２〜３０の整数を示す。）
【００８９】
アルキルアルミノキサンとしては、メチルアルミノキサン及びメチルアルミノキサンのメチル基の一部を他のアルキル基で置換した修飾メチルアルミノキサンが挙げられる。修飾メチルアルミノキサンとしては、例えば、置換後のアルキル基として、エチル基、プロピル基、イソプロピル基、ブチル基、イソブチル基等の炭素数２〜４のアルキル基を有する修飾メチルアルミノキサンが好ましく、特に、メチル基の一部をイソブチル基で置換した修飾メチルアルミノキサンがより好ましい。アルキルアルミノキサンの具体例としては、メチルアルミノキサン、エチルアルミノキサン、プロピルアルミノキサン、ブチルアルミノキサン、イソブチルアルミノキサン、メチルエチルアルミノキサン、メチルブチルアルミノキサン、メチルイソブチルアルミノキサン等が挙げられ、中でも、メチルアルミノキサン及びメチルイソブチルアルミノキサンが好ましい。
【００９０】
アルキルアルミノキサンは、公知の方法で調製することができる。また、アルキルアルミノキサンとしては、市販品を用いてもよい。アルキルアルミノキサンの市販品としては、例えば、ＭＭＡＯ−３Ａ、ＴＭＡＯ−２００シリーズ、ＴＭＡＯ−３４０シリーズ（いずれも東ソー・ファインケム（株）製）やメチルアルミノキサン溶液（アルベマール社製）等が挙げられる。
【００９１】
共重合においてアルキルアルミノキサンを用いる場合、アルキルアルミノキサンとともに２，６−ジ−ｔｅｒｔ−ブチル−ｐ−クレゾール（ＢＨＴ）を用いるのが好ましい。そうすることで、リビング重合が良好に進行しやすい。共重合がリビング重合により進行することにより分子量分布の小さな、均質な共重合体組成を有する環状オレフィン樹脂組成物を得やすい。ＢＨＴ以外にも、２，４，６−トリ−ｔｅｒｔ−ブチルフェノール、４−ｓｅｃ−ブチル−２，６−ジ−ｔｅｒｔ−ブチルフェノール、２，６−ジ−ｔｅｒｔ−ブチルフェノール、が好適に使用される。
【００９２】
［連鎖移動剤］
環状オレフィン樹脂組成物の製造に際して共重合を行う場合、連鎖移動剤を用いてもよい。連鎖移動剤は、連鎖移動能を有する化合物である。連鎖移動剤は、１種単独で又は２種以上組み合わせて使用することができる。
【００９３】
連鎖移動剤としては、特に限定されず、連鎖移動能を有する公知の化合物を用いることができ、例えば、アルキルアルミニウムが挙げられる。アルキルアルミニウムとしては、例えば、下記一般式（ｃ１）で示される化合物が挙げられる。
（Ｒｃ１）ｚＡｌＸ３−ｚ  （ｃ１）
（式中、Ｒｃ１は炭素原子数が１〜１５、好ましくは１〜８のアルキル基であり、Ｘはハロゲン原子又は水素原子であり、ｚは１〜３の整数である。）
【００９４】
炭素原子数が１〜１５のアルキル基としては、例えば、メチル基、エチル基、ｎ−プロピル基、イソプロピル基、ｎ−ブチル基、イソブチル基、ｎ−オクチル基等が挙げられる。
【００９５】
アルキルアルミニウムの具体例としては、トリメチルアルミニウム、トリエチルアルミニウム、トリイソプロピルアルミニウム、トリｎ−ブチルアルミニウム、トリイソブチルアルミニウム、トリｓｅｃ−ブチルアルミニウム、トリｎ−オクチルアルミニウム等のトリアルキルアルミニウム；ジメチルアルミニウムクロリド、ジイソブチルアルミニウムクロリド等のジアルキルアルミニウムハライド；ジイソブチルアルミニウムハイドライド等のジアルキルアルミニウムハイドライド；ジメチルアルミニウムメトキシド等のジアルキルアルミニウムアルコキシドが挙げられる。
【００９６】
その他の連鎖移動剤として、メタロセン触媒での重合で知られているＣｈａｉｎ  Ｓｈｕｔｔｌｉｎｇ剤も用いることができる。Ｃｈａｉｎ  Ｓｈｕｔｔｌｉｎｇ剤の例として、上述したアルキルアルミニウムやアルキル亜鉛が挙げられる。アルキル亜鉛としては、例えば、下記一般式（ｃ２）で示される化合物が挙げられる。
（Ｒｃ２）ｙＺｎＸ２−ｙ  （ｃ２）
（式中、Ｒｃ２は炭素数が１〜１５、好ましくは１〜８のアルキル基であり、Ｘはハロゲン原子又は水素原子であり、ｙは０〜２の整数である。）
【００９７】
炭素原子数が１〜１５のアルキル基としては、例えば、メチル基、エチル基、ｎ−プロピル基、イソプロピル基、ｎ−ブチル基、イソブチル基、ｎ−オクチル基等が挙げられる。
【００９８】
アルキル亜鉛の具体例としては、ジメチル亜鉛、ジエチル亜鉛、ジイソプロピル亜鉛、ジｎ−ブチル亜鉛、ジイソブチル亜鉛、ジｓｅｃ−ブチル亜鉛アルミニウム、ジｎ−オクチル亜鉛等のジアルキル亜鉛；メチル亜鉛クロリド、イソブチル亜鉛クロリド等のアルキル亜鉛ハライド；イソブチル亜鉛ハイドライド等のアルキル亜鉛ハイドライド；メチル亜鉛メトキシド等のアルキル亜鉛アルコキシド；塩化亜鉛等のハロゲン化亜鉛等が挙げられる。
【００９９】
アルキルアルミニウム又はアルキル亜鉛は、重合系内に直接投入しても、またアルキルアルミノキサン中に含有させた状態で投入してもよい。また、アルキルアルミノキサンを製造する際に用いられ、製造後に残存する原料のアルキルアルミニウムでもよい。また、アルキルアルミニウムとアルキル亜鉛は組み合わせて使用してもよい。
【０１００】
［イオン化合物］
環状オレフィン樹脂組成物の製造に際して共重合を行う場合、イオン化合物を用いてもよい。イオン化合物は、触媒との反応によりカチオン性遷移金属化合物を生成する化合物である。
かかるイオン性化合物としては、テトラキス（ペンタフルオロフェニル）ボレートのアニオン、（ＣＨ３）２Ｎ（Ｃ６Ｈ５）Ｈ＋のような活性プロトンを有するアミンカチオン、（Ｃ６Ｈ５）３Ｃ＋のような三置換カルボニウムカチオン、カルボランカチオン、メタルカルボランカチオン、遷移金属を有するフェロセニウムカチオン等のイオン化合物を用いることができる。
【０１０１】
［共重合条件］
共重合条件は、所望の共重合体が得られる限り、特に限定されず、公知の条件を用いることができ、重合温度、重合圧力、重合時間等は適宜調整される。
【０１０２】
重合温度は、所望する速度で重合反応が進行する限り特に限定されない。重合温度は、典型的には、−２０〜１２０℃であり、−１０〜１００℃が好ましく、０〜９０℃がより好ましい。
重合時間は特に限定されず、所望する収率に達するか、重合体の分子量が所望する程度に上昇するまで重合が行われる。
重合時間は、温度や、触媒組成物の組成や、単量体組成によっても異なるが、典型的には０．０１〜１２０時間であり、０．０１〜８０時間が好ましく、０．０１〜２０時間がより好ましい。
【０１０３】
触媒の使用量は、環状オレフィンモノマー（Ａ）１モルに対し、０．０００１モル以上０．２モル以下であることが好ましく、０．００１モル以上０．１モル以下であることがより好ましい。
助触媒であるアルキルアルミノキサンの使用量は、環状オレフィンモノマー（Ａ）１モルに対し、Ａｌ基準で０．００１モル以上４００モル以下であることが好ましく、０．０１モル以上４０モル以下であることがより好ましい。
連鎖移動剤の使用量は、環状オレフィンモノマー（Ａ）１モルに対し、０．０００５モル以上２００モル以下であることが好ましく、０．００５モル以上２０モル以下であることがより好ましい。
【実施例】
【０１０４】
以下、実施例を示し、本発明を具体的に説明するが、本発明はこれらの実施例に限定されるものではない。
【０１０５】
［合成例１］
以下の方法に従って、９−（４−ペンテン−１−イル）−フルオレンを芳香族モノマーとして合成した。
まず、反応容器中で、フルオレン（０．５ｇ、３．０１ｍｍ）をジエチルエーテル１２．５ｍＬ中に溶解させた。得られた溶液を０℃に冷却した後、溶液にｎ−ブチルリチウム（濃度２．６７Ｍ、ヘキサン溶液、１．２４ｍＬ、３．３１ｍｍｏｌ）を滴下した。滴下後、室温で４時間撹拌して反応を行った。
反応後、溶媒を減圧留去した後、残渣をヘキサン１２．５ｍＬで３回洗浄した。洗浄後の残渣を、ジエチルエーテル１２．５ｍＬ中に溶解させた。
得られた溶液を−７８℃に冷却させた後、溶液に５−ブロモ−１−ペンテン（０．３６ｍＬ、３．０１ｍｍｏｌ）を滴下した。滴下後、溶液を一晩室温で撹拌して反応を行った。
反応後、溶液にイオン交換水４．２ｍＬを加えて、有機層の洗浄を行った。洗浄後、有機層と、水層とに分液し、回収された有機層を硫酸ナトリウムを用いて乾燥させた。
乾燥後の有機層から溶媒を減圧留去して、９−（４−ペンテン−１−イル）−フルオレン（収量０．３５ｇ、収率５０％）を得た。
得られた９−（４−ペンテン−１−イル）−フルオレンの１Ｈ−ＮＭＲスペクトルを、図１に示す。
【０１０６】
［合成例２］
フルオレンを２，３−ベンゾフルオレンに変えることの他は、合成例１と同様の方法により９−（４−ペンテン−１−イル）−２，３−ジベンゾフルオレンを得た。収率５５％。
【０１０７】
［合成例３］
フルオレンを２，７−ジ−ｔｅｒｔ−ブチルフルオレンに変えることの他は、合成例１と同様の方法により９−（４−ペンテン−１−イル）−２，７−ジ−ｔｅｒｔ−ブチルフルオレンを得た。収率３４％。
【０１０８】
［合成例４］
フルオレンを３，６−ジ−ｔｅｒｔ−ブチルフルオレンに変えることの他は、合成例１と同様の方法により９−（４−ペンテン−１−イル）−３，６−ジ−ｔｅｒｔ−ブチルフルオレンを得た。収率３９％。
【０１０９】
［実施例１］
環状オレフィン樹脂組成物を製造するに際し、下記の触媒と、下記の助触媒とを用いた。
触媒：（ｔ−ＢｕＮＳｉＭｅ２Ｆｌｕ）ＴｉＭｅ２
助触媒：６．５質量％（Ａｌ原子の含有量として）ＭＭＡＯ−３Ａトルエン溶液（［（ＣＨ３）０．７（ｉｓｏ−Ｃ４Ｈ９）０．３ＡｌＯ］ｎで表されるメチルイソブチルアルミノキサンの溶液、東ソー・ファインケム（株）製、なお全Ａｌに対して約６ｍｏｌ％のトリメチルアルミニウム、約５．５ｍｏｌ％のトリイソブチルアルミニウムを含有する）
【０１１０】
まず、反応容器中で、助触媒（１．９２ｍＬ、４ｍｍｏｌ）と、トルエン１．３ｍＬと、２，６−ジ−ｔｅｒｔ−ブチル−ｐ−クレゾール（ＢＨＴ）（濃度０．５Ｍ、トルエン溶液、０．６ｍＬ、０．３ｍｍｏｌ）とを混合した。得られた混合液を、室温で３０分間撹拌した。
次いで、混合液に、９−（４−ペンテン−１−イル）−フルオレン（２３４ｍｇ、１ｍｍｏｌ）と、ノルボルネン（濃度５．８Ｍ、トルエン溶液、０．１８ｍＬ、１ｍｍｏｌ）と、触媒（濃度０．０２Ｍ、トルエン溶液、１ｍＬ、２０μｍｏｌ）とを加えた。その後、反応溶液の内容物を５分間撹拌して共重合反応を行った。
反応溶液中にイソプロピルアルコールを加えて反応を停止させた後、塩酸を加えて、反応溶液をさらに室温で１時間撹拌した。反応溶液に、５ｍＬのイオン交換水を加えて室温にてさらに１時間撹拌した。得られた溶液を分液漏斗に移し、有機層を５ｍＬのイオン交換水で３回洗浄を行った後、５ｍＬのアセトン中にゆっくり滴下することでポリマーを析出させた。析出物をろ過により回収し、アセトンにより洗浄した後、１００℃で１２時間真空乾燥を行い、９−（４−ペンテン−１−イル）−フルオレンと、ノルボルネンとの共重合体２０１ｍｇ（モノマー転化率６１％）を得た。なお、モノマー転化率は、重合により得られた共重合体重量を、重合反応に仕込んだ全モノマーのモル量から算出した重量で除した百分率である。
【０１１１】
得られた共重合体について、以下の方法に従って、共重合体のモノマー組成、ガラス転移点（Ｔｇ）、数平均分子量（Ｍｎ）、重量平均分子量（Ｍｗ）、屈折率（Ｄ線、ｎＤ）、及びアッベ数（ＶＤ）を測定した。また、測定されたＭｎの値と、Ｍｗの値とから分子量分布（Ｍｗ／Ｍｎ）を算出した。
ガラス転移点、数平均分子量（Ｍｎ）、分子量分布（Ｍｗ／Ｍｎ）、屈折率（Ｄ線、ｎＤ）、及びアッベ数（ＶＤ）の測定結果を表２に記す。
【０１１２】
＜共重合体のモノマー組成＞
ＮＭＲ装置：ＢｒｕｋｅｒＡＶＡＮＣＥ６００
測定溶媒：１、１、２、２−テトラクロロエタン−ｄ２
測定核種：１３Ｃ
測定温度：３８１Ｋ
サンプル濃度：７０ｍｇ／ｍＬ
サンプルチューブ径：１０ｍｍ
測定方法：ｐｏｗｅｒ  ｇａｔｅ法
デカップリング：完全デカップリング
積算回数：１８０００回
ケミカルシフトのリファレンス：１、１、２、２−テトラクロロエタン−ｄ２に含まれる、重水素化されていない１、１、２、２−テトラクロロエタンのピークを７４．４７ｐｐｍとし、共重合体のモノマー組成を求めた。
【０１１３】
＜ガラス転移点＞
ＤＳＣ法（ＪＩＳ  Ｋ７１２１記載の方法）によって、共重合体のＴｇを測定した。
ＤＳＣ装置：示差走査熱量計（ＴＡ  Ｉｎｓｔｒｕｍｅｎｔ社製  ＤＳＣ−Ｑ１０００）
測定雰囲気：窒素
測定モード：Ｍｏｄｕｒａｔｅｄ
昇温条件：２℃／分
【０１１４】
＜分子量＞
共重合体の数平均分子量（Ｍｎ）、及び重量平均分子量（Ｍｗ）を以下の測定条件に従って、ゲルパーミエーションクロマトグラフィーにより測定した。
装置：Ｍａｌｖｅｒｎ社製  Ｖｉｓｃｏｔｅｋ  ＴＤＡ３０２検出器＋Ｐｕｍｐ  ａｕｔｏｓａｍｐｌｅｒ装置
検出器：ＲＩ
溶媒：トルエン
カラム：東ソー社製  ＴＳＫｇｅｌ  ＧＭＨＨＲ−Ｍ（３００ｍｍ×７．８ｍｍφ）
流速：１ｍＬ／分
温度：７５℃
試料濃度：２．５ｍｇ／ｍＬ
注入量：１００μＬ
標準試料：単分散ポリスチレン
【０１１５】
＜屈折率（Ｄ線、ｎＤ）とアッベ数（ＶＤ）＞
共重合体の屈折率とアッベ数を、以下の測定条件に従って測定した。
装置：プリズムカプラ  ｍｏｄｅｌ  ２０１０／Ｍ（Ｍｅｔｒｉｃｏｎ社製）
測定サンプル：厚さ１００μｍのアルミニウム板を型枠として使用し、圧力：１０ＭＰａ、温度：共重合体のＴｇ＋５０℃、時間：１０分の条件で熱真空プレス機により、共重合体の粉末を真空プレスさせた。得られたフィルムを熱真空プレス機から取出し、氷水中に投入して急冷させ、厚さ１００μｍの試験片を得た。
測定波長：４０７．０ｎｍ、６３２．８ｎｍ、８２６．０ｎｍ、１３０９ｎｍに対する屈折率を測定した。
屈折率測定方法：上記４波長に対する屈折率から、５８９．３ｎｍに対する屈折率を近似式より算出し、共重合体のｎＤを求めた。
アッベ数測定方法：上記４波長に対する屈折率から、５８９．３ｎｍに対する屈折率（ｎＤ）、４８８．０ｎｍに対する屈折率（ｎＦ）、６５６．３ｎｍに対する屈折率（ｎＣ）を近似式より算出し、以下の式に従い共重合体のアッベ数を求めた。
ＶＤ＝（ｎＤ−１）／（ｎＦ−ｎＣ）
【０１１６】
［実施例２〜８、比較例１〜２］
実施例２〜８では、芳香族モノマー（Ｂ）の種類と、モノマーの組成とを、表１に記載されるように変更することの他は、実施例１と同様にして共重合体を得た。
比較例１の環状オレフィン樹脂組成物としては、公知の方法で製造されたノルボルネン−エチレン共重合体を用いた。
比較例２の環状オレフィン樹脂組成物としては、公知の方法で製造されたノルボルネン−１−オクテン共重合体を用いた。
得られた共重合体のガラス転移点、数平均分子量（Ｍｎ）、分子量分布（Ｍｗ／Ｍｎ）、屈折率（Ｄ線、ｎＤ）、及びアッベ数（ＶＤ）の測定結果を表２に記す。
【０１１７】
【表１】
2018145425.tif 000011
【０１１８】
【表２】
2018145425.tif 000012
【０１１９】
表１及び表２によれば、環状オレフィン樹脂組成物が、環状オレフィンモノマー（Ａ）に由来する構造単位と、所定の構造を有する芳香族モノマー（Ｂ）に由来する構造単位とを有する共重合体からなる場合、環状オレフィン樹脂組成物が１．５４を超える高い屈折率と、１３５℃を超える高いガラス転移点（Ｔｇ）とを有することが分かる。
他方、環状オレフィン樹脂組成物が、環状オレフィンモノマー（Ａ）に由来する構造単位を含む一方で、所定の構造を有する芳香族モノマー（Ｂ）に由来する構造単位を含まない場合、１．５４を超える高い屈折率を有する環状オレフィン樹脂組成物を得にくいことが分かる。
【図１】
2018145425.tif 000014